(57)【要約】      （修正有）【課題】６価クロムを使用しない鋼板の場合は、耐蝕性能が低下してしまい、切断面から腐食が進行してしまう。本発明の課題は、切断端面から鋼板の表面への錆の進行を抑制できる鋼板の防錆剤を提供することである。【解決手段】グリースを表面張力が弱く濡れ性の良い揮発性溶剤で溶かしたことを特徴とする潤滑剤。【選択図】なし【特許請求の範囲】
【請求項１】
グリースを表面張力が弱く濡れ性の良い揮発性溶剤で溶かしたことを特徴とする潤滑剤。
【請求項２】
前記グリースは、フッソ系グリースであることを特徴とする請求項１に記載の潤滑剤。
【請求項３】
前記揮発性溶剤は、フッソ系揮発性溶剤であることを特徴とする請求項１又は請求項２に記載の潤滑剤。
【請求項４】
前記グリースを５〜２５重量％、前記揮発性溶剤を７５〜９５重量％で混合したことを特徴とする請求項１〜請求項３のいずれか１項に記載の潤滑剤。
【請求項５】
グリースを表面張力が弱く濡れ性の良い揮発性溶剤で溶かしたことを特徴とする防錆剤。
【請求項６】
前記グリースは、フッソ系グリースであることを特徴とする請求項５に記載の防錆剤。
【請求項７】
前記揮発性溶剤は、フッソ系揮発性溶剤であることを特徴とする請求項５又は請求項５に記載の防錆剤。
【請求項８】
前記グリースを５〜２５重量％、前記揮発性溶剤を７５〜９５重量％で混合したことを特徴とする請求項５〜請求項７のいずれか１項に記載の防錆剤。
【請求項９】
所定のサイズに裁断された塗装鋼板(5)の端部を樹脂製品(7)に挿入して嵌合し、この嵌合部分(7c)にグリースを揮発性溶剤で溶かした流動性のある防錆剤(11)を注入することを特徴とする塗装鋼板(5)の切断端面の防錆処理方法。
【請求項１０】
前記グリースは、前記樹脂製品(7)を変質させないフッソ系グリースであることを特徴とする請求項９に記載の塗装鋼板の切断端面の防錆処理方法。
【請求項１１】
前記揮発性溶剤は、前記樹脂製品(7)を変質させないフッソ系揮発性溶剤であることを特徴とする請求項９又は請求項１０に記載の塗装鋼板の切断端面の防錆処理方法。
【請求項１２】
所定のサイズに裁断された塗装鋼板からなる扉外板(5)と、この扉外板(5)の上端が挿入されて嵌合する樹脂製の上扉キャップ(6)と、この扉外板(5)の下端が挿入されて嵌合する樹脂製の下扉キャップ(7)と、扉内板(8)と、この扉内板(8)と前記上下扉キャップ(6,7)と前記扉外板(5)で形成された空間に充填される発泡断熱材(10)とを備えた冷蔵庫の扉(3)の防錆処理方法において、
グリースを揮発性溶剤で溶かした流動性のある防錆剤(11)を前記下扉キャップ(7)と前記扉外板(5)との嵌合部分(7c)に注入することを特徴とする冷蔵庫の扉の防錆処理方法。
【請求項１３】
所定のサイズに裁断された塗装鋼板からなる扉外板(5)と、この扉外板(5)の上端が挿入されて嵌合する樹脂製の上扉キャップ(6)と、この扉外板(5)の下端が挿入されて嵌合する樹脂製の下扉キャップ(7)と、扉内板(8)と、この扉内板(8)と前記上下扉キャップ(6,7)と前記扉外板(5)で形成された空間に充填される発泡断熱材(10)とを備えた冷蔵庫の扉(3)の防錆処理方法において、
グリースを揮発性溶剤で溶かした流動性のある防錆剤を前記下扉キャップ(7)と前記扉外板(5)との嵌合部分に注入することにより、前記嵌合部分(7c)に毛細管現象により防錆剤(11)が侵入し、揮発性溶剤が揮発した後には前記グリースにより前記扉外板(5)の下端(5a)を保護することを特徴とする冷蔵庫の扉の防錆処理方法。
【請求項１４】
前記グリースは、樹脂製下扉キャップ(7)及び前記発泡断熱剤(10)を変質させないフッソ系グリースであることを特徴とする請求項１２又は請求項１３に記載の冷蔵庫の扉(3)の防錆処理方法。
【請求項１５】
前記揮発性溶剤は、樹脂製下扉キャップ(7)及び前記発泡断熱剤(10)を変質させないフッソ系揮発性溶剤であることを特徴とする請求項１２〜請求項１４のいずれか１項に記載の冷蔵庫の扉の防錆処理方法。
【発明の詳細な説明】
【技術分野】
【０００１】
本発明は、潤滑剤、防錆剤、及び防錆処理方法に関する。特に冷蔵庫の扉の切断端面からの錆の進行を防止することに関する。
【背景技術】
【０００２】
冷蔵庫の扉には、一般的な塗装された鋼板が使用されているが、この鋼板が錆びると商品価値が落ちてしまう。しかし、冷蔵庫は通常台所に置かれるため、使用者が濡れた手で引出し扉を開けた時に水の滴が扉パネルの表面につき、これが落ちて扉パネルとこの扉パネルの下端をカバーする下扉キャップとの隙間から内部に浸入し、発錆の要因となる。このため塗装鋼板の表面には、防錆効果のある塗装をして、錆の発生及び進行を防いでいる。
【０００３】
つまり、鋼板は、冷蔵庫の扉の形状にするために切断されており、この切断端面では地鉄が露出している。この露出した切断断面（端面）より、鋼板の表面に腐食が進行してしまうおそれがある。そのため、切断断面から表面に腐食が進行しないように、鋼板の表面は強力に防錆処理される。この防錆処理のためには、一般的には、６価クロムが使用されている。
【０００４】
ところで、日本の家電業界各社は、環境保全・省資源の観点から、「グリーン調達制度」を制定しており、この中では、６価クロムは代替物質への移行を促されている。この６価クロムを使用しない鋼板の場合は、耐蝕性能が低下してしまい、切断面から表面側に腐食が進行してしまうおそれがある(特許文献１参照)。
【０００５】
このため、切断端面にグリースを塗布して防錆処理をすることが考えられるが、グリースは表面張力が高いため濡れ性が悪く均一に塗布することは難しい。また、このグリースが、塗装鋼板の表面側にはみでると外観不良となってしまうため、はみ出た場合は、きれいにふき取らなくてはならず厄介である。
【特許文献１】特開２００４−７７２６０号公報
【発明の開示】
【発明が解決しようとする課題】
【０００６】
本発明の課題は、隙間の奥に位置した物にグリース等を簡単に塗ることを可能とすることである。
【０００７】
つまり、本発明の課題は、隙間の奥に位置する端面等にグリース等の潤滑剤を塗布する場合に好適な防錆剤を提供することであり、また、隙間の奥に位置する端面等にグリース等の防錆剤を塗布する場合に好適な防錆剤を提供することである。
【０００８】
また、本発明の課題は、隙間の奥に位置する切断端面から鋼板の表面への錆の進行を簡単に防止できる鋼板の防錆方法、及び防錆剤を提供することである。
【課題を解決するための手段】
【０００９】
本発明の潤滑剤は、グリースを表面張力が弱く濡れ性の良い揮発性溶剤で溶かしたことを特徴とする。また、本発明の潤滑剤は、前記グリースは、フッソ系グリースであることを特徴とする。また、本発明の潤滑剤は、前記揮発性溶剤は、フッソ系揮発性溶剤であることを特徴とする。また、本発明の潤滑剤は、前記グリースを５〜２５重量％、前記揮発性溶剤を７５〜９５重量％で混合したことを特徴とする。また、本発明の潤滑剤は、前記グリースを１０重量％、前記揮発性溶剤を９０重量％で混合したことを特徴とする。
【００１０】
本発明の防錆剤は、グリースを表面張力が弱く濡れ性の良い揮発性溶剤で溶かしたことを特徴とする。また、本発明の防錆剤は、前記グリースは、フッソ系グリースであることを特徴とする。また、本発明の防錆剤は、前記揮発性溶剤は、フッソ系揮発性溶剤であることを特徴とする。また、本発明の防錆剤は、前記グリースを５〜２５重量％、前記揮発性溶剤を７５〜９５重量％で混合したことを特徴とする。また、本発明の防錆剤は、前記グリースを１０重量％、前記揮発性溶剤を９０重量％で混合したことを特徴とする。
【００１１】
本発明の塗装鋼板の切断端面の防錆処理方法は、所定のサイズに裁断された塗装鋼板の端部を樹脂製品に挿入して嵌合し、この嵌合部分にグリースを揮発性溶剤で溶かした流動性のある防錆剤を注入することを特徴とする。
【００１２】
また、本発明の塗装鋼板の切断端面の防錆処理方法は、前記グリースは、前記樹脂製品を変質させないフッソ系グリースであることを特徴とする。
【００１３】
また、本発明の塗装鋼板の切断端面の防錆処理方法は、前記揮発性溶剤は、前記樹脂製品を変質させないフッソ系揮発性溶剤であることを特徴とする。更に、この防錆剤は、前記グリースを５〜２５重量％、前記揮発性溶剤を７５〜９５重量％で混合したことを特徴とする。また、本発明の防錆剤は、前記グリースを１０重量％、前記揮発性溶剤を９０重量％で混合したことを特徴とする。
【００１４】
また、本発明は、所定のサイズに裁断された塗装鋼板からなる扉外板と、この扉外板の上端が挿入されて嵌合する樹脂製の上扉キャップと、この扉外板の下端が挿入されて嵌合する樹脂製の下扉キャップと、扉内板と、この扉内板と前記上下扉キャップと前記扉外板で形成された空間に充填される発泡断熱材とを備えた冷蔵庫の扉の防錆処理方法において、グリースを揮発性溶剤で溶かした流動性のある防錆剤を前記下扉キャップと前記扉外板との嵌合部分に注入することを特徴とする。
【００１５】
また、本発明は、所定のサイズに裁断された塗装鋼板からなる扉外板と、この扉外板の上端が挿入されて嵌合する樹脂製の上扉キャップと、この扉外板の下端が挿入されて嵌合する樹脂製の下扉キャップと、扉内板と、この扉内板と前記上下扉キャップと前記扉外板で形成された空間に充填される発泡断熱材とを備えた冷蔵庫の扉の防錆処理方法において、グリースを揮発性溶剤で溶かした流動性のある防錆剤を前記下扉キャップと前記扉外板との嵌合部分に注入することにより、前記嵌合部分に毛細管現象により防錆剤が侵入し、揮発性溶剤が揮発した後には前記グリースにより前記扉外板の下端を保護することを特徴とする。
【００１６】
また、本発明の冷蔵庫の扉の防錆処理方法は、前記グリースは、樹脂製下扉キャップ及び前記発泡断熱剤を変質させないフッソ系グリースであることを特徴とする。
【００１７】
また、本発明の冷蔵庫の扉の防錆処理方法は、前記揮発性溶剤は、樹脂製下扉キャップ及び前記発泡断熱剤を変質させないフッソ系揮発性溶剤であることを特徴とする。
【発明の効果】
【００１８】
本発明によれば、グリースが揮発性溶剤に溶かされているので、流動性（濡れ性）が良く、隙間の中に防錆剤を簡単に侵入させることができる。しかも、侵入後は速やかに揮発するので、取り扱いも簡単である。
【発明を実施するための最良の形態】
【００１９】
本発明の実施例１を図面に基づいて詳述する。図１は、冷蔵庫１である。この冷蔵庫１には、冷蔵室用回転扉２、野菜室用引出し扉３、３、冷凍室用引出し扉４が取り付けられている。
【００２０】
図２、図３は、冷蔵庫１の引出し扉３の組立説明図である。
【００２１】
この扉３は、塗装鋼板を所定サイズに裁断し折曲加工を施した扉パネル５と、上下の扉キャップ６，７と、内壁８とからなる。そして、図３に示されるように、内部は流し込まれた発泡液が発泡して断熱発泡材９となる。
【００２２】
扉パネル５は塗装鋼板を切断、折曲して形成されており、この周辺は切断面であり、地鉄がむき出しとなっている。
【００２３】
図４は、扉３の斜視図である。図５は、扉３の一部断面図である。図５から判るように扉パネル５の下端は、下扉キャップ７の周縁７ａと突状７ｂ間の嵌合部７ｃに挟持される。この扉パネル５、下扉キャップ７、内壁８は、充填発泡剤９により固定されている。なお、この図５の嵌合部７ｃの幅は、説明を容易にするために、実際より幅広に描いてある。
【００２４】
図６を参照しつつ、防錆剤の切断端面への塗布について説明する。図６において、注射器１０には、防錆剤１１が入っている。作業者は、扉３の片側を上げ、この挙げた側の下扉キャップ７と扉パネル５との隙間に防錆剤を１ｃｃ程度注入する。
【００２５】
この防錆剤は、フッ素系溶剤が９０％、フッ素系グリースが１０％の液体である。
【００２６】
つまり、この液体を注射器１０により扉の右側の隙間に表側から注入すると、扉パネル５と下扉キャップの周縁７ａと突状７ｂとの隙間に毛細管現象により入り込み、扉パネルの裏側及び扉の左側まで進入して行く。
【００２７】
このように、防錆剤１１は、表面張力が弱く、濡れ性の高い液体であるので、図７の如く、扉パネル５の端面５ａの周辺には防錆剤１１が侵入する。
【００２８】
防錆剤の溶剤成分が揮発すると、図８の如く、残りのグリース成分が扉パネル５の下端周囲を覆い防錆効果は持続される。
【００２９】
このように、扉パネル５の下端周囲は防錆処理されるので、濡れた手で引出し扉を開けた時に水の滴が扉パネル表面につき、これが落ちて下扉キャップと扉パネルの間から端面にふれるのを抑止できる。
【００３０】
なお、この実施例１では、下扉キャップ側にのみ防錆剤を注入したが、上扉キャップ側にも防錆剤を注入するようにしてもよい。
【００３１】
なお、実施例１では、隙間の奥に防錆剤を浸入させることについて述べたが、本願はこれに限定されるわけではなく、本願は、隙間の中の物体にグリースを塗布することが可能である。従って、本実施例の防錆剤は、隙間の中の物体にグリースを塗布するための潤滑剤としても利用できる。
【図面の簡単な説明】
【００３２】
【図１】本発明の実施例１の冷蔵庫の外観を示す図である。
【図２】この実施例１の扉の組立説明図である。
【図３】この実施例１の扉の組立説明図である。
【図４】この実施例１の冷蔵庫の扉３の外観を示す図である。
【図５】この実施例１の冷蔵庫の扉３の要部断面図である。
【図６】この実施例１の冷蔵庫の扉３の防錆剤の注入時の図である。
【図７】この実施例１の防錆剤の注入時の要部断面図である。
【図８】この実施例１の揮発溶剤の揮発後の要部断面図である。
【符号の説明】
【００３３】
１          冷蔵庫、
３          扉、
５          扉パネル（塗装鋼板）、
５ａ        端面（切断端面、塗装鋼板の下端）、
６          樹脂製の上キャップ、
７          樹脂製の下キャップ、
７ｃ        嵌合部、
８          内板、
９          発泡断熱材、
１０        注射器、
１１        防錆剤（潤滑剤）。
【図１】
2005344090.tif 000002
【図２】
2005344090.tif 000003
【図３】
2005344090.tif 000004
【図４】
2005344090.tif 000005
【図５】
2005344090.tif 000006
【図６】
2005344090.tif 000007
【図７】
2005344090.tif 000008
【図８】
2005344090.tif 000009